КАТАЛИТИЧЕСКИЕ КОМПОНЕНТЫ ДЛЯ ПОЛИМЕРИЗАЦИИ ОЛЕФИНОВ

1
1
1
1
1
1
1
12
1. Каталитические компоненты для полимеризации олефинов, содержащие твердые каталитические компоненты, содержат Ti, Mg, галоген, группы OR, где R представляет собой С-С углеводородную группу, необязательно содержащую гетероатомы, имеют мольное соотношение OR/Ti выше 1,5, при условии, что, когда мольное соотношение OR/Ti равно или менее 3, мольное соотношение Mg/Ti составляет менее 4, когда мольное соотношение OR/Ti составляет более 4, мольное соотношение Mg/Ti равно или более 4, и когда как мольное соотношение Mg/Ti, так и мольное соотношение OR/Ti находятся в интервале от 3 до 4, удовлетворяется по меньшей мере одно из следующих уравнений:
(1) (Mg/Ti)-(OR
/Ti)≥0,5
1
(2) (Mg/Ti)+(OR
/Ti)≥7,
1
A
B
A
B
причем указанный каталитический компонент также характеризуется тем, что в ТС-ЯМР спектрограмме, снятой в условиях, приведенных ниже, один или более сигналов (А), имеющих максимум в области 60-75 (м.д.), и один или более сигналов (В), имеющих максимум в области 78-108 (м.д.), так что отношение I/I, где I представляет собой интеграл сигналов, имеющих максимум в области между 60 и 75 м.д., и I представляет собой интеграл сигналов, имеющих максимум в области между 78 и 108 м.д., составляет более 0,8.
A
B
2. Каталитический компонент по п.1, в котором отношение I/I составляет более 1.
1
1
8
3. Каталитический компонент по п.1, в котором Rпредставляет собой С-С углеводородную группу, выбранную из алкильных групп.
4. Каталитический компонент по п.1, в котором количество титана по отношению к общей массе указанного твердого каталитического компонента составляет более 4 мас.%.
1
5. Каталитический компонент по п.1, в котором мольное соотношение OR/Ti является, предпочтительно, выше 2.
1
1
1
1
1
1
1
12
6. Каталитические компоненты для полимеризации олефинов, содержащие твердые каталитические компоненты, содержат Ti, Mg, галоген, группы OR, где R представляет собой С-С углеводородную группу, необязательно содержащую гетероатомы, имеют мольное соотношение OR/Ti более 1,5, при условии, что, когда мольное соотношение OR/Ti равно или менее 3, мольное соотношение Mg/Ti составляет менее 4, когда мольное соотношение OR/Ti составляет более 4, мольное соотношение Mg/Ti равно или более 4, и когда как мольное соотношение Mg/Ti, так и мольное соотношение OR/Ti находятся в интервале от 3 до 4, удовлетворяется по меньшей мере одно из следующих уравнений:
(1) (Mg/Ti)-(OR
/Ti)≥0,5
1
(2) (Mg/Ti)+(OR
/Ti)≥7,
1
n
2-n
1
1
причем указанные твердые каталитические компоненты получаются при взаимодействии соединения титана, имеющего по меньшей мере связь Ti-Cl, с предшественниками катализатора формулы MgCl(OR), где n составляет от 0,5 до 1,5, и R имеет значение, приведенное выше.
1
1
p-y
y
7. Каталитический компонент по п.6, в котором соединениями титана являются соединения, имеющие формулу Ti(OR)Cl, в которой R имеет значение, приведенное выше, р представляет собой валентность титана, и y представляет собой число между 1 и р.
1
8. Каталитические компоненты по п.6, полученные при взаимодействии предшественника катализатора с соединением титана, используемых в таких количествах, что мольное соотношение между соединением титана и группами OR предшественника катализатора является менее 4.
9. Каталитические компоненты по п.6, в которых реакция выполняется в инертной среде, которая является жидкостью по меньшей мере при температуре реакции.
2
10. Катализатор для полимеризации олефинов CH=CHR, где R представляет собой водород или гидрокарбил-радикал с 1-12 углеродными атомами, содержащий продукт взаимодействия между:
(а) твердым каталитическим компонентом по любому из пп.1-9,
(b) соединением алкилалюминия и, необязательно,
(с) внешним электронодонорным соединением.